(57)【要約】【課題】耐熱性を有する不織布を使用した、高捕集性でありながら長寿命である集塵機フィルター用濾過材の提供。【解決手段】濾過層として、平均繊維径が１〜１５μｍのポリフェニレンスルフィド長繊維から構成され、かつ、総目付が８０〜６００ｇ／ｍ２である、プリーツ状に形成した単層又は複数層のスパンボンド不織布を含む集塵機フィルター用濾過材を提供することである。【選択図】なし【特許請求の範囲】
【請求項１】
濾過層として、平均繊維径が１〜１５μｍのポリフェニレンスルフィド長繊維から構成され、かつ、総目付が８０〜６００ｇ／ｍ２である、プリーツ状に形成した単層又は複数層のスパンボンド不織布を含む集塵機フィルター用濾過材。
【請求項２】
前記２層のスパンボンド不織布の間に、平均繊維径０．１〜５μｍのポリフェニレンスルフィド極細繊維不織布をさらに配した、請求項１に記載の集塵機フィルター用濾過材。
【請求項３】
前記スパンボンド不織布が、熱接着により積層一体化されたものである、請求項１又は２に記載の集塵機フィルター用濾過材。
【請求項４】
ＪＩＳ  Ｚ  ８９０１−１で規定される集塵機ろ布試験における、初期３０サイクルの吸引時間の合計が３０，０００ｓｅｃ以上である、請求項１〜３のいずれか一項に記載の集塵機フィルター用濾過材。
【発明の詳細な説明】
【技術分野】
【０００１】
本発明は、優れた耐熱性を示し、捕集性が良好であり、低い圧力損失を維持することができる集塵機フィルター用の濾過材に関する。
特に、本発明は火力発電所や製紙工場、製鉄所等などで発生する高温気体中の煤塵等を集塵するために使用される集塵フィルター用の濾過材に関する。
【背景技術】
【０００２】
特許文献１ではポリエステル製プリーツフィルターが開示されているが、ポリエステル製のフィルターでは、高温気体中の煤塵の集塵が必要とされる火力発電、製紙産業、製鉄産業などの分野では、耐熱性の観点からは使用することができない。そのため、耐熱繊維素材のフェルト製バグフィルターと呼ばれる、表面加工を施し、かつ、濾過作用を付与した厚手のフェルトが用いられている。
しかし、特許文献２に記載されるフェルト製バグフィルターは厚みが１．５ｍｍ以上もあるため、濾過面積を増やすためのプリーツ加工を行うことが困難で、また捕集精度を上げようとすると圧力損失が大きくなるため、結局捕集精度を上げることが難しい。
このように、耐熱性及び高い捕集性能を持ちながら、圧力損失の低い集塵機フィルター用の濾過材は提案されていないのが現状であった。
【先行技術文献】
【特許文献】
【０００３】
【特許文献１】特開２００７−２３７１６７号公報
【特許文献２】特開２００６−１９９０４３号公報
【発明の概要】
【発明が解決しようとする課題】
【０００４】
従って本発明は、耐熱性を有する不織布を使用した、高捕集性でありながら長寿命である集塵機フィルター用濾過材を提供することを目的とする。
【課題を解決するための手段】
【０００５】
本発明者らは、上記課題を解決するために鋭意検討した結果、耐熱性を有するポリフェニレンスルフィド（以下ＰＰＳと略す。）長繊維不織布を使用し、捕集性及び一層でもプリーツ特性を満足する繊維径、フラジール通気度及び目付を設定した上で、濾過材の厚みを従来のものに比較して薄くすることにより、及び該不織布にプリーツ加工を行い有効濾過面積を増やすことで、長寿命の集塵機フィルター用濾過材及び集塵機用プリーツフィルターが得られることを見出し、本発明を完成するに至った。具体的には、本発明は以下の態様を有する。
【０００６】
［１］濾過層として、平均繊維径が１〜１５μｍのポリフェニレンスルフィド長繊維から構成され、かつ、総目付が８０〜６００ｇ／ｍ２である、プリーツ状に形成した単層又は複数層のスパンボンド不織布を含む集塵機フィルター用濾過材。
［２］前記２層のスパンボンド不織布の間に、平均繊維径０．１〜５μｍのポリフェニレンスルフィド極細繊維不織布をさらに配した、［１］に記載の集塵機フィルター用濾過材。
［３］前記スパンボンド不織布が、熱接着により積層一体化されたものである、［１］又は［２］に記載の集塵機フィルター用濾過材。
［４］ＪＩＳ  Ｚ  ８９０１−１で規定される集塵機ろ布試験における、初期３０サイクルの吸引時間の合計が３０，０００ｓｅｃ以上である、［１］〜［３］のいずれかに記載の集塵機フィルター用濾過材。
【発明の効果】
【０００７】
本発明の集塵機用濾過材は、従来提案されているフェルト製濾過材と比較して、厚みが薄く、捕集性能に優れ、さらにプリーツ形態ゆえに捕集能のみならず剛性をも発現し、そして耐熱性にも優れる。そのため、本発明の集塵機用フィルター用濾過材を用いたプリーツフィルターは、既存のフェルト製バグフィルターと比較して有効濾過面積が大きくとれ、液体を流した際の圧力損失を小さくでき、設備の小型化や逆洗エアの削減による省エネルギー効果が期待される。
【発明を実施するための形態】
【０００８】
以下、本発明を実施するための形態（以下、「実施形態」ともいう。）について詳細に説明する。本発明は、以下の実施形態に限定されるものではなく、その要旨の範囲内で種々変形して実施することができる。
＜集塵機フィルター用濾過材＞
本発明の集塵機フィルター用濾過材の一態様は、濾過層として、平均繊維径が１〜１５μｍのポリフェニレンスルフィド長繊維から構成され、かつ、総目付が８０〜６００ｇ／ｍ２である、プリーツ状に形成した単層又は複数層のスパンボンド不織布を含む集塵機フィルター用の濾過材（以下、単に濾過材ともいう）である。
【０００９】
本実施形態に係る濾過材の濾過層にあたるスパンボンド不織布を構成する繊維としては、ポリフェニレンスルフィド（以下、ＰＰＳともいう）長繊維が使用される。ＰＰＳは、耐熱性に優れる点で有利であり、長繊維として好適に用いられる。また、ＰＰＳは、製糸性の観点から、パラ−フェニレンスルフィド繰返し単位を有することが好ましく、また、直鎖型ＰＰＳであることがより好ましい。
【００１０】
特に、ＰＰＳの全繰返し単位中、パラ−フェニレンスルフィドからなる繰返し単位が占める割合が８５％以上であることが好ましく、より好ましくは９０％以上である。
【００１１】
ＰＰＳ長繊維は、実質的にパラーフェニレンスルフィドからなる繰返し単位のみで構成されるが、本発明の効果を損なわない範囲で、例えば少なくとも芳香族スルフィドを有するコポリマー・混合物等の他の繰返し単位を少量（例えば、全繰返し単位の総質量に対して１５質量％以下）含んでいてもよい。
また、ＰＰＳ長繊維は、本発明の効果を損なわない範囲で、その他の繊維、着色剤、酸化チタン、紫外線吸収剤、熱安定剤、酸化紡糸剤等任意の添加剤成分を含んでいてもよい。
【００１２】
ＰＰＳ繊維を製糸する際のメルトフローレートは、例えば、１０〜７００ｇ／１０ｍｉｎであることが好ましく、５０〜５００ｇ／１０ｍｉｎであることがより好ましい。該メルトフローレートが７００ｇ／１０ｍｉｎ以下である場合、集塵機フィルター用濾過材の耐熱性がより良好である点で有利であり、１０ｇ／１０ｍｉｎ以上である場合、製糸性等の加工性がより良好である点で有利である。尚、本明細書で記載するメルトフローレートは、ＡＳＴＭ−Ｄ１２３８−８２法に準じて、荷重５ｋｇ、温度３１５．６℃の条件において測定される値である。
【００１３】
本発明では、スパンボンド法により製造されるＰＰＳ長繊維からなる不織布をフィルター用濾過材の濾過層として用いる。スパンボンド法によるＰＰＳ長繊維不織布は、繊維径の均一性が高く、強度及び硬さの点で優れている。該繊維の具体的な製造方法としては、例えば国際公開第２００８／０３５７７５号パンフレットに記載（特に、段落［００４３］〜［００５３］）される方法等の公知の方法で製造することが可能である。
【００１４】
本実施形態に係るスパンボンド不織布を構成するＰＰＳ長繊維の平均繊維径は、１〜１５μｍであり、好ましくは、２〜１０μｍである。該平均繊維径が１μｍ〜１５μｍであると、糸切れ等の製造時の問題が起こらず、かつ不織布強度の点から好ましく、さらに通気度及び目付の調整だけで粒径５μｍ程度の粒子が捕集できるので好ましい。
尚、本明細書で記載する平均繊維径は、後掲されるように、マイクロスコープを用いて測定される繊維の直径（断面が円以外の場合は最大径）の平均値（例えば５０点の数平均値）である。
【００１５】
ＰＰＳ長繊維の結晶化度としては、１８％〜５０％が好ましく、更に好ましい範囲は２５〜５０％である。該結晶化度が１８％〜５０％の範囲にあると、ＰＰＳ繊維が熱収縮し難く、プリーツ加工時の収縮が回避できるだけでなく、フィルターとした際に高温気体を流してもリークし難くなる傾向がある。さらに、繊維間の熱接着力が維持され、強度低下や剥離が発生し難くなる傾向がある。
尚、本明細書で記載する結晶化度は、示差走査熱量計（ＤＳＣ）を用いて測定される熱量から、下記式（１）：
結晶化度［％］＝１００×［（融解部熱量）−（冷結晶部熱量）］
／（完全結晶の融解熱量）                      （１）
（式中、上記熱量の単位は、全て［Ｊ／ｇ］である。）
に従って算出される値である。また、式中、完全結晶の融解熱量としては、ポリフェニレンスルフィドの完全結晶の理論的な融解熱量１４６．２Ｊ／ｇを用いる。
尚、具体的な測定方法については後掲される。
【００１６】
上記したように、本発明において用いるスパンボンド不織布は、実質的にＰＰＳ長繊維からなるが、本発明の効果を損なわない範囲で例えばポリエチレン、ポリプロピレン、ポリエチレンテレフタレート、ポリトリメチレンテレフタレート、ポリブチレンテレフタレート、ポリエチレンナフタレート、ポリアミド、ポリエーテルエーテルケトン、ポリエーテルイミド、芳香族スルフィド等の他の繊維を少量（例えば１５質量％以下）含んでいてもよい。また、スパンボンド不織布は、本発明の効果を損なわない範囲で、着色剤、酸化チタン、紫外線吸収剤、熱安定剤、酸化紡止剤、硬化剤等任意の添加剤成分を含んでいてもよい。
【００１７】
濾過層となる上記のスパンボンド不織布は、１枚（層状）の不織布であってもよいし、複数枚の不織布が積層されたものであってもよい。また、複数層の不織布はそれぞれ異なった不織布でもよい。さらに、該不織布には、後掲の平均繊維径が０．１〜５μｍのＰＰＳ極細繊維から構成される不織布層を含むのが好ましい。
このような１層又は複数層のスパンボンド不織布には、必要に応じて熱エンボス加工又は熱カレンダー加工による熱接着を施すことにより、複数層の不織布を積層一体化することができる。これにより、目付量及び空孔率をフィルター用濾過材として求められる範囲に調整することができる。熱エンボス加工又は熱カレンダー加工における加工条件として、温度は１６０℃〜２８０℃、圧力は少なくとも５０Ｎ／ｃｍ以上であることが好ましい。この場合の熱接着は短時間の瞬間的な熱付与であり、ＰＰＳ極細繊維又はＰＰＳ長繊維の結晶構造に変化を生じさせるものではない。
各層の一体化接合方式としては、熱接着方式以外に、水流交絡法、ニードルパンチ法なども採用することができる。
【００１８】
濾過層となる、上記の単層又は複数層一体化されたスパンボンド不織布の総目付は、８０〜６００ｇ／ｍ２であり、好ましくは１００〜５００ｇ／ｍ２である。該総目付が８０ｇ／ｍ２を下回ると、捕集性が不足するだけでなく、プリーツ加工した際の保持性にも問題が出る可能性があり、好ましくない。一方、該総目付が６００ｇ／ｍ２を超えると、気体を流した際の圧力損失が大きくなり、ダストを払い落とす逆洗に使用するパルスエアーに影響し、使用エネルギーの点で問題になるだけでなく、濾過層の厚みが増えるためプリーツの山数が少なくなり、濾過面積が低下するため、寿命も短くなる。本明細書で記載する目付は、ＪＩＳ  Ｌ  １９０６  ５．２「単位面積あたりの質量」項に準じて測定される値である。
【００１９】
濾過層となるスパンボンド不織布フラジール通気度は、２〜２０ｃｃ／ｃｍ２／秒が好ましく、より好ましくは１０〜１５ｃｃ／ｃｍ２／秒である。該フラジール通気度が２〜２０ｃｃ／ｓｅｃ／ｃｍ２の範囲にあると、初期の圧力損失が低く抑えられ、濾過層内部に捕集される物質の量も多く、かつ寿命も長くなり好ましい。
一方、該空孔率が２０ｃｃ／ｃｍ２／秒を超えると、濾過層内部に捕集された粒子が再び流出しやすく、捕集性が低下するため好ましくない。
尚、本明細書で記載するフラジール通気性は、ＪＩＳ  Ｌ  １０９６  ８．２７．１「通気性」Ａ法  フラジール形法に準じて測定される値である。
【００２０】
先述したように、本実施形態に係る濾過材は耐熱性にも優れる。たとえば後掲するように、該濾過材を用いて積層構造を有する集塵機用フィルターを作製し、このフィルターを使って熱時集塵機ろ布試験（ＪＩＳ  Ｚ  ８９０１−１）を行った際に、初期３０サイクルの吸引時間の合計が３０，０００ｓｅｃ以上であり、さらに集塵率が９９．０％以上であることが好ましい。
【００２１】
本発明の集塵機フィルター用濾過材は、フィルター寿命を向上させるためのプレフィルター層や更に細かい粒子を捕集するためのメルトブロウン法などによって得られるＰＰＳの極細繊維層等を更に有することができる。
尚、本明細書では、濾過材とは、上記のＰＰＳ長繊維から構成され濾過層として機能する不織布を少なくとも含むものであり、該濾過層にこのようなプレフィルター層やＰＰＳ極細繊維層を含んだものもいう。
以下に、極細繊維から構成される不織布をさらに配した濾過材の一態様を示す。
例えば、２枚の平均繊維径が１〜１５μｍのＰＰＳ長繊維から構成される不織布の間に、平均繊維径が０．１〜５μｍＰＰＳ極細繊維から構成される不織布をさらに配し、各層を熱接着により積層一体化したうえで、その一体化層をプリーツ加工したものを濾過層とする濾過材である。
ＰＰＳ極細繊維の平均繊維径は上記のとおり０．１〜５μｍが好ましいが、より好ましくは０．５〜３μｍである。ＰＰＳ極細繊維の平均繊維径が０．１〜５μｍであると、より細かい粒子を捕捉でき、かつ所望するようなフラジール通気度を両立できるため好ましい。
このようなＰＰＳ微細極細繊維層を含む濾過材を積層する態様としては、上記のような態様以外に、平均繊維径が１〜１５μｍのＰＰＳ長繊維から構成されるスパンボンド不織布と平均繊維径が０．１〜５μｍからなるＰＰＳ極細繊維から構成される不織布とを任意の順序で積層してなるものであってもよい。たとえば、平均繊維径が１〜１５μｍのＰＰＳ長繊維層からなる不織布を複数枚積層してから、平均繊維径が０．１〜５μｍからなるＰＰＳ極細繊維からなる不織布を一層又は複数層積層してもよい。
【００２２】
本実施形態に係る集塵機フィルター用濾過材はプリーツ形状を有する。たとえば、プリーツ加工により濾過材の濾過表面を増大させることでき、より多くの被濾過物質を濾過することができるので好ましい。
上記プリーツ加工の方法については、特に限定されないが、例えば、ナイフ型加工機、ロータリー型加工機等を用いた加工方法が挙げられる。
【００２３】
＜プリーツフィルター＞
本発明の別の態様としては、上記のＰＰＳ長繊維から構成されるスパンボンド不織布又は上記のＰＰＳ極細繊維から構成される不織布の単層又は複数層が積層一体化され、さらにプリーツ加工されたものを濾過層とする濾過材を含む、集塵機用フィルターを提供することができる。
尚、本明細書においては、フィルターとは、濾過材を少なくとも含むものであり、後掲のプレフィルター層、メッシュ層はじめ不織布層のような副濾過層をさらに設けたものもいう。
このようなフィルターの一例としては、
平均繊維径が１〜１５μｍのＰＰＳ長繊維から構成され、かつ総目付が８０〜６００ｇ／ｍ２である少なくとも一層のスパンボンド不織布をプリーツ状に形成したものを濾過層とする濾過材を含む集塵機用のプリーツフィルターである。
また、別の例としては、２層の平均繊維径が１〜１５μｍのＰＰＳ繊維から構成されたスパンボンド不織布の間に、平均繊維径０．１〜５μｍのＰＰＳ極細繊維から構成された不織布をさらに配した、総目付が８０〜６００ｇ／ｍ２であるスパンボンド不織布積層体を、熱接着により積層一体化したうえでプリーツ加工してなるものを濾過層とする濾過材を含む集塵機用のプリーツフィルターである。
【００２４】
上記したプリーツフィルターは、本実施形態に係る濾過材を用いているので、ＪＩＳ  Ｚ  ８９０１−１で規定される集塵機ろ布試験における、初期３０サイクルの吸引時間の合計が３０，０００ｓｅｃ以上であり、集塵率が９９．０％以上であるという特徴を有する。
プリーツフィルターの初期３０サイクルの吸引時間の合計の上限は特に限定されない。このように該フィルターの初期３０サイクルの吸引時間が３０，０００ｓｅｃ以上であると、実用上所望されるような長時間フィルターをして使用できるので好ましい。
【００２５】
本実施形態に係るプリーツフィルターには副濾過層を設けることができる。
この副濾過層としては、集塵機用フィルター用濾過材の捕集性及び寿命を高めるためのプレフィルター層に加え、プリーツ成形性及びプリーツ保持性を高めるためのメッシュ層又は不織布層、等を設けることができる。
これらの副濾過層は、プリーツ加工時に集塵機用フィルター用濾過材と重ね合わせる方法、フィルター用濾過材とエンボス複合等の公知手段で張り合わせる方法等によって設けることができる。
【００２６】
副濾過層の材質としては、耐熱性の高いものを選定する必要性があるため、例えばＰＰＳ樹脂やポリイミドやフッ素系樹脂等からなる不織布及びメッシュ及びフィルムが好ましい。
【実施例】
【００２７】
本発明を、次の実施例及び比較例に基づいてさらに具体的に説明するが、本発明はこれら実施例により何ら限定されるものではない。なお、集塵機フィルター用濾過材の物性値並びに実施例及び比較例において評価した特性値は以下の方法により測定したものである。
【００２８】
＜各種特性測定＞
（１）平均繊維径
試料の任意の１０ヶ所を、２５００倍のマイクロスコープ倍率にて撮影（１ヶ所あたり５点測定）して、５０点の繊維の直径を測定し、それらの平均値（数平均）を平均繊維径とした。次いで、平均繊維径から、平均繊度［ｄｔｅｘ］を計算により求めた。
（２）目付
ＪＩＳ  Ｌ  １９０６  ５．２「単位面積あたりの質量」項に準じて測定した。
（３）フラジール通気性
ＪＩＳ  Ｌ  １０９６  ８．２７．１「通気性」Ａ法  フラジール形法に準じて測定した。
【００２９】
（４）結晶化度
示差走査熱量計（ＴＡインスツルメント社製：ＤＳＣ２９２０）を用いて、５．０ｍｇの試料を下記条件で測定し、下記式（１）：
結晶化度［％］＝１００×［（融解部熱量）−（冷結晶部熱量）］
／（完全結晶の融解熱量）                        （１）
により、結晶化度［％］を算出した。尚、式中、完全結晶の融解熱量として、ポリフェニレンスルフィドの完全結晶の理論的な融解熱量１４６．２Ｊ／ｇを用いた。また、上記熱量の単位は、全て［Ｊ／ｇ］である。
尚、溶解部熱量及び冷結晶部熱量は、測定時に現れる各部に起因して観測される各カーブから求められた。
(測定条件）
測定雰囲気：窒素ガス１５０ｍＬ／ｍｉｎ、昇温速度：２０℃／ｍｉｎ
測定範囲：３０〜３５０℃
【００３０】
（５）集塵性能試験
ＶＤＩ−３９２６  Ｐａｒｔ  Ｉに規定される装置を用い、ＪＩＳ  Ｚ  ８９０１−１に規定される、以下の測定条件に従って集塵性能試験を行った。
ダスト：ＪＩＳ  Ｚ  ８９０１に規定される試験用紛体第１０種
測定温度：１８０℃
入口ダスト濃度：５ｇ／ｍ３
ろ過速度：２ｍ／ｍｉｎ
逆洗パルス用圧縮エアータンク圧力：５００ｋＰａ
払落し時フィルター圧損：１０００Ｐａ
パルス噴射時間：５０ｍｓ
【００３１】
（６）総吸引時間（秒）
上記（５）に示されたＪＩＳ  Ｚ  ８９０１−１に規定された方法により、１，０００Ｐａの払落し制御のもとで３０サイクル繰り返した際の吸引時間の合計を計測したものを初期３０サイクルの吸引時間とした。
（７）圧力損失（ＫＰａ）
上記（５）に示されたＪＩＳ  Ｚ  ８９０１−１に規定された方法により、フィルターへ２ｍ／ｍｉｎで送風した際のフィルターの圧力損失を圧力損失とした。
【００３２】
（８）捕集効率(％)
上記（５）に示されたＪＩＳ  Ｚ  ８９０１−１に規定された方法により、１０００Ｐａの払落し制御のもとで３０サイクル繰り返した際に、フィルターを通過したダスト量を測定し、下記数式：
捕集効率(％)＝１００-(（フィルターを通過したダスト量×６０）/(ろ過風速×総吸引
時間×入口ダスト濃度))×１００
より算出した。
（９）メルトフローレート
ＡＳＴＭ−Ｄ１２３８−８２法に準じて、荷重５ｋｇ、温度３１５．６℃の条件において測定した。尚、単位は［ｇ／１０ｍｉｎ］である。
【００３３】
［製造例１］
メルトフローレートが７０ｇ／１０ｍｉｎである直鎖型（すなわちパラ−フェニレンスルフィド型）のポリフェニレンスルフィド（ＰＰＳ）ポリマーを溶融し、ノズル径０．２５ｍｍの紡糸口金から単孔あたりの吐出量０．５ｇ／ｍｉｎで押し出し、エジェクターで吸引しながら紡糸速度８×１０３（８２４）ｍ／ｍｉｎで延伸し、移動する多孔質帯状体の上に捕集・堆積させて、結晶化度３１％、平均繊維径７μｍのスパンボンド不織布（ａ）を得た。
［製造例２］
メルトフローレートが７０ｇ／１０ｍｉｎである直鎖型ＰＰＳポリマーを溶融し、ノズル径０．２５ｍｍの紡糸口金から単孔あたりの吐出量０．３ｇ／ｍｉｎで押し出し、エジェクターで吸引しながら紡糸速度７×１０３（７２１）ｍ／ｍｉｎで延伸し、移動する多孔質帯状体の上に捕集・堆積させて、結晶化度３０％、平均繊維径５μｍのスパンボンド不織布（ｂ）を得た。
【００３４】
［製造例３］
メルトフローレートが７０ｇ／１０ｍｉｎである直鎖型ＰＰＳポリマーを溶融し、ノズル径０．２５ｍｍの紡糸口金から単孔あたりの吐出量１．４ｇ／ｍｉｎで押し出し、エジェクターで吸引しながら紡糸速度８×１０３ｍ（８２４）／ｍｉｎで延伸し、移動する多孔質帯状体の上に捕集・堆積させて、結晶化度２１％、平均繊維径１２μｍのスパンボンド不織布（ｃ）を得た。
［製造例４］
メルトフローレートが７０ｇ／１０ｍｉｎである直鎖型ＰＰＳポリマーを溶融し、ノズル径０．２５ｍｍの紡糸口金から単孔あたりの吐出量０．５ｇ／ｍｉｎで押し出し、エジェクターで吸引しながら紡糸速度５×１０３（５１５）ｍ／ｍｉｎで延伸し、移動する多孔質帯状体の上に捕集・堆積させて、結晶化度１５％、平均繊維径１２μｍのスパンボンド不織布（ｄ）を得た。
【００３５】
［製造例５］
メルトフローレートが６７０ｇ／１０ｍｉｎである直鎖型ＰＰＳポリマーを、紡糸温度３４０℃、加熱空気温度３９０℃の条件下でメルトブロー法により紡糸し、平均繊維径２μｍの極細繊維を目付１０ｇ／ｍ２のランダムウェブとして、上記で作成したＰＰＳスパンボンド不織布(a)に向けて垂直に噴出させ、ＰＰＳ極細繊維の層及びＰＰＳ長繊維の層からなる積層ウェブを得た。なお、メルトブローノズルから長繊維ウェブの上面までの距離は、１００ｍｍとした。
得られたＰＰＳ極細繊維層とＰＰＳ長繊維層からなる積層ウェブ層の上に、更に、ＰＰＳ長繊維ウェブ層を形成し、上記と同様にして開繊し、ＰＰＳ長繊維の層／ＰＰＳ極細繊維の層／ＰＰＳ長繊維の層からなる三層積層ウェブ(e)を調製した。
【００３６】
［実施例１］
濾過層形成用に、スパンボンド不織布（ａ）を、目付が２００ｇ／ｍ２となるように４枚積層し、次いで、２６０℃に加熱した長方形柄エンボス（圧着面積率１１．４％）ロールとフラットロールとの間で、線圧５０Ｎ／ｍｍで部分的に熱圧着し、濾過材（１）を得た。この平膜状の濾過材（１）の物性を表１に示す。次に、濾過材（１）をプリーツ加工機（（有）東洋工機社製）で山高さ１ｃｍに加工してプリーツ形状が形成された濾過材を得た。
【００３７】
［実施例２］
スパンボンド不織布（ｂ）を用い、目付を１００ｇ／ｍ２に変更した以外は実施例１と同様にして、濾過材（２）を得た。この濾過材（２）の物性を表１に示す。
【００３８】
［実施例３］
製造例３において得られたスパンボンド不織布（ｃ）を、目付が２４０ｇ／ｍ２となるように調整し、２６０℃に加熱した長方形柄エンボス（圧着面積率１１．４％）ロールとフラットロールとの間で、線圧５０Ｎ／ｍｍにより、スパンボンド不織布（ｃ）の内部を部分的に熱圧着し、濾過材（３）を得た。この濾過材（３）の物性を表１に示す。
【００３９】
［実施例４］
製造例５において得られたこの三層積層ウェブ（ｅ）を、ＰＰＳ長繊維層の目付が９０ｇ／ｍ２、ＰＰＳ極細繊維層の目付が１０ｇ／ｍ２にとなるように調整し、２５０℃に加熱した織目柄エンボス(圧着面積率１４．４％)ロールとフラットロール間で線圧３００Ｎ／ｃｍにて部分熱圧着し、多層構造の耐熱性濾過材を得た。この濾過材の物性を表１に示す。
【００４０】
［比較例１］
製造例４において得られたスパンボンド不織布（ｃ）を、目付が６５０ｇ／ｍ２となるように調整し、２６０℃に加熱した長方形柄エンボス（圧着面積率１１．４％）ロールとフラットロールとの間で、線圧２００Ｎ／ｍｍにより、スパンボンド不織布（ｃ）の内部を部分的に熱圧着し、濾過材（４）を得た。この濾過材（４）の物性を表１に示す。
【００４１】
［比較例２］
日本フェルト(株)社製ＰＰＳフェルト（品番ＦＬＲ−４５５Ｃ）を用いてプリーツ加工機（（有）東洋工機社製）で山高さ１ｃｍになるような加工を試みたが、プリーツフィルターを得ることはできなかった。
【００４２】
［比較例３］
東レ(株)社製ポリエステルスパンボンドアクスター（品番Ｇ２２６０−１Ｓ）を用いて集塵試験を実施したところ、測定中に濾材が溶融してしまった。
【００４３】
実施例１〜４については、粒径５μｍ粒子の捕集性が９９％以上であり、流量圧損及び寿命のバランスに優れたフィルターであることが判る。
比較例１では、目付を高め、空孔率を低くしたことにより捕集性はやや高くなったが、空孔が少ないために流量圧損が高く、寿命の短いフィルターになってしまうことが判る。また、比較例２の濾過材では厚みが厚くプリーツを折ることができなかった。比較例３ではポリエステルであるため測定中に濾材が融解し測定できなかった。
【００４４】
【表１】
2019000793.tif 000002
【産業上の利用可能性】
【００４５】
本発明の濾過材を用いた耐熱プリーツフィルターは、特に耐熱性を必要とする発電所、廃棄物処理場、ボイラーなどで使用される集塵機用のフィルターとして極めて有用である。